(57)【特許請求の範囲】
【請求項１】
銅粉末と、溶剤を含む有機ビヒクルとを含有する導電性ペーストにおいて、
上記溶剤は、２−エチル−１，３−ヘキサンジオールを含み、上記溶剤における上記２−エチル−１，３−ヘキサンジオールの含有率は、２０重量％〜５０重量％であることを特徴とする導電性ペースト。
【請求項２】
導電性ペーストにおける上記銅粉末の含有率は、４５重量％〜９０重量％であることを特徴とする請求項１に記載の導電性ペースト。
【発明の詳細な説明】
【０００１】
【発明の属する技術分野】
本発明は、積層セラミックコンデンサ、積層正特性サーミスタ等の電子部品に用いられる導電性ペーストに関するものである。
【０００２】
【従来の技術】
従来より、金属粉末を導電性粉末として含有する電子部品用導電性ペーストに使用されている溶剤は、ターピネオールやジヒドロターピネオール等の環式化合物系溶剤を主溶剤としている（特許文献１）。上記溶剤を使用している導電性ペーストは、焼成により電極等を形成する際にセラミック基板やグリーンシート等にスクリーン印刷工法により印刷される。従って、導電性ペーストの粘度は、印刷性を向上させるための重要な管理項目の１つとなっている。
【０００３】
【特許文献１】
特開平７−２１８３２号公報
【０００４】
【発明が解決しようとする課題】
ところが、上記従来の溶剤系では、導電性ペースト中の金属粉末とのヌレ性が悪いため導電性ペーストの粘度が経時的に変化する。そのため、上記導電性ペーストは、印刷性が著しく変動し、焼成して電極等を形成した場合の品質が一定しないという問題があった。
【０００５】
本発明は、上記従来の問題に鑑みなされたものであり、その目的は、長期間粘度の安定した導電性ペーストを提供することにある。
【０００６】
【課題を解決するための手段】
本発明の導電性ペーストは、上記課題を解決するために、金属粉末と、溶剤を含む有機ビヒクルとを含有する導電性ペーストにおいて、上記溶剤は、２−エチル−１，３−ヘキサンジオールを含み、上記溶剤における上記２−エチル−１，３−ヘキサンジオールの含有率は、２０重量％〜５０重量％であることを特徴としている。
【０００７】
上記の構成によれば、有機ビヒクルの溶剤に含まれている２−エチル−１，３−ヘキサンジオールと金属粉末とのヌレ性が良好であるため、経時的に粘度の安定な導電性ペーストを提供することができる。これにより、上記導電性ペーストは、均一に印刷することができる。この導電性ペーストを焼成することにより、均一な電極等を得ることができる。つまり、積層セラミックコンデンサや積層正特性サーミスタ等の電子部品に好適に用いることができる。
【０００８】
本発明の導電性ペーストは、上記の構成に加えて、導電性ペーストにおける上記金属粉末の含有率は、４５重量％〜９０重量％であることが好ましい。
【０００９】
本発明の導電性ペーストは、上記の構成に加えて、上記金属粉末が、銅粉末であることが好ましい。
【００１０】
これにより、より一層経時的に粘度の安定な導電性ペーストを提供することができる。
【００１１】
【発明の実施の形態】
以下本発明について、実施例に基づいて説明する。
【００１２】
【実施例】
〔実施例１〕
本実施例では、導電性ペーストにおける、２−エチル−１，３−ヘキサンジオール（３−ヒドロキシメチル−４−ヘプタノール）の粘度安定化に対する効果の確認を行ったものである。
【００１３】
上記導電性ペーストは、有機バインダー（有機ビヒクル）と金属粉末とを含んでいる。上記有機バインダーは、有機溶剤と樹脂とを含んでいるものである。
【００１４】
有機バインダー（有機ビヒクル）▲１▼〜▲６▼に使用する溶剤は、ジヒドロターピネオールを主溶剤と評価溶剤種５種類（２−エチル−１，３−ヘキサンジオール、イソデカノール、プロピレングリコールモノブチルエーテル、デカン、ＤＯＰ）との混合溶剤系、およびジヒドロターピネオールの単独溶剤の計６種類とした。また、樹脂成分として、エチルセルロースを用いた。
【００１５】
上記有機バインダー▲１▼〜▲６▼は、それぞれの溶剤９４重量％にエチルセルロース６重量％を徐々に加えて、攪拌機にて２４時間攪拌することにより作製した。これら有機バインダー▲１▼〜▲６▼の詳細な組成については、表１に示す。
【００１６】
【表１】
0003928558.tif 000002
【００１７】
次いで、得られた有機バインダー▲１▼〜▲６▼と金属粉末である平均粒径１．５μｍの銅粉末とを三本ロールで混練・分散することにより、導電性ペースト▲１▼〜▲６▼を作製した。本実施例では、導電性ペースト▲１▼〜▲６▼において、銅粉末の比率を導電性ペースト全体に対して８０重量％、有機バインダー▲１▼〜▲６▼の比率を導電性ペースト全体に対して２０重量％とした。
【００１８】
作製した導電性ペースト▲１▼〜▲６▼は、室温（２５±５℃）で保管し、粘度の経時変化を測定した。粘度は、製造後１５日、３０日、６０日に測定し、粘度変化率として表２に示す。なお、粘度変化率［％］は、
｛（製造後の経過日数の粘度−製造直後の粘度）／製造直後の粘度｝×１００
として求めた。
【００１９】
【表２】
0003928558.tif 000003
【００２０】
表２に示すように、評価溶剤種として２−エチル−１，３−ヘキサンジオールを使用した導電性ペースト▲１▼は、粘度変化率５％以内に安定しているのに対して、他の５種類の導電性ペースト▲２▼〜▲６▼は粘度変化率が±２０％以上と大きく粘度が変化していることが確認できた。従って、粘度安定性を向上させるためには、２−エチル−１，３−ヘキサンジオールが好適であることが判る。
【００２１】
〔実施例２〕
本実施例は、導電性ペーストに含まれる有機バインダーの溶剤における２−エチル−１，３−ヘキサンジオールの含有率の粘度安定化に対する効果の確認を行ったものである。
【００２２】
まず、有機バインダーａ〜ｆでは、主溶剤であるターピネオールと、２−エチル−１，３−ヘキサンジオールとの混合溶剤を用いた。２−エチル−１，３−ヘキサンジオールの含有率は、全溶剤量に対して、１０重量％、２０重量％、２５重量％、３０重量％、５０重量％、６０重量％になるように変化させて有機バインダーａ〜ｆを作製した。また、ターピネオール単独溶剤を用いた有機バインダーｇを作製した。これら有機バインダーの組成については、表３に示す。また、表３において、各有機バインダーにおける全溶剤量に対する、各溶剤の比率［重量％］を括弧内に示している。本実施例の導電性ペーストにおける溶剤成分は、混合される有機バインダーの溶剤成分のみであるので、上記括弧内の比率は導電性ペーストにおける溶剤成分の比率と一致する。
【００２３】
【表３】
0003928558.tif 000004
【００２４】
上記有機バインダーａ〜ｇは、溶剤９１重量％にエチルセルロース９重量％を徐々に添加し、攪拌機にて２４時間攪拌することにより作製した。
【００２５】
得られた有機バインダーａ〜ｇと金属粉末である平均粒径１．５μｍの銅粉末と金属元素としてＢａおよびＳｉを主成分とする金属酸化物粉末とを三本ロールで混練・分散して導電性ペーストａ〜ｇを作製した。上記金属酸化物粉末を添加することにより、デラミネーションを抑える効果がある。本実施例では、導電性ペーストａ〜ｇにおいて、銅粉末の比率を導電性ペースト全体に対して６０重量％、金属酸化物粉末の比率を導電性ペースト全体に対して６重量％、有機バインダーの比率を導電性ペースト全体に対して３４重量％とした。
【００２６】
作製した導電性ペーストａ〜ｇは、室温（２５±５℃）で保管し、粘度の経時変化を測定した。粘度は、製造後３０日の粘度を測定し、表４に粘度変化率を示す。なお、粘度変化率は、実施例１と同様にして求めた。
【００２７】
【表４】
0003928558.tif 000005
【００２８】
表４に示すように、２−エチル−１，３−ヘキサンジオールを溶剤全量中２０重量％〜５０重量％の割合使用した導電性ペーストｂ〜ｅは、粘度変化率が±１０％以内に安定しているのに対して、ターピネオール単独溶剤の有機バインダーを使用した導電性ペーストｇは、粘度が２０％変化していることを確認した。また、２−エチル−１，３−ヘキサンジオール量が２０重量％未満の場合は、導電性ペーストａのように、粘度変化率が＋１８％と大きくなり、５０重量％を超えると導電性ペーストｆのように、粘度変化率が−１５％と大きくなり、いずれも好ましくないことを確認した。以上のように、導電性ペーストにおける２−エチル−１，３−ヘキサンジオールは、導電性ペーストにおける全溶剤量に対して２０重量％〜５０重量％が好ましいことが判った。
【００２９】
なお、各表において、有機バインダーおよび導電性ペーストに※を付したものは本発明の範囲外の条件のものであり、それ以外はすべて本発明の範囲内の条件のものである。
【００３０】
また、導電性ペースト中の金属粉末の含有量は、４５重量％〜９０重量％の範囲が好ましい。これは、４５重量％未満の場合は、分散が不安定となり、金属粉末が沈降分離しやすくなり、９０重量％を超えると、ペースト状になりにくくなるためである。
【００３１】
また、上記実施例では、導電性粉末として銅粉末を用いたが、これに限らず、ニッケル、銀、パラジウム等を金属粉末として用いてもよく、銅と同様に粘度の経時的変化を抑えた導電性ペーストを得ることができる。
【００３２】
また、上記実施例では、有機バインダーにおける樹脂として、エチルセルロースを用いたが、これに限らず、他のセルロース系樹脂やアクリル系樹脂を用いることができる。
【００３３】
以上のように、本発明の導電性ペーストでは、有機バインダーに使用する溶剤に２−エチル−１，３−ヘキサンジオールを溶剤全量中に２０重量％〜５０重量％含む混合溶剤を用いている。これにより、導電性ペーストの粘度の経時的変化を抑える（安定させる）ことができるので、上記導電性ペーストにおける印刷性の変動がほとんどない。従って、上記導電性ペーストは、均一に印刷することができ、品質が一定した電極等を製造することができる。
【００３４】
【発明の効果】
本発明の導電性ペーストでは、有機バインダーに使用する溶剤に２−エチル−１，３−ヘキサンジオールを溶剤全量中に２０重量％〜５０重量％含む混合溶剤を用いている。これにより、経時的に粘度の安定な導電性ペーストを提供することができる。